제 1 투명지 지층 에 마이크 로 바를 이용 하 여 제조 예 1 에서 제조 된 각각 의 양자 점층 형성 용 조성물 의 코팅 을 진행 하 고 , 이 위 에 제 2 투명 지지층 을 기포 가 발생 하 지 않 도록 고무 롤 을 이용 하 여 라미 네이트 하 여 자외선 경화 를 진행 하 였 다 . 이때 자외선 경화 장치 는 메탈 할 라이드 램프 가 장착 된 리트 젠 사 의 UV 경화기 ( UVMH 1001 ) 를 이용 하 였으며 , EIT 사 의 UV Puck II 을 이용 하 여 측정 한 UVA 영역 의 광량 은 1500 mJ 이 였 다 . 이때 , 그린 발광 양자 점 입자 와 레드 발광 양자 점 입자 , 제 1 투명 지지층 , 제 2 투명 지지층 및 양자 점층 의 두께 는 아래 표 2 의 실시 예 및 비 교예 에 표시 하 였 다 .